(57)【要約】【課題】フェロニッケル鋳造片の製造において、その表面の黒色化を抑制すること。【解決手段】ニッケル酸化鉱石を熔融炉で還元してフェロニッケル熔体を得る熔融還元工程Ｓ１と、フェロニッケル熔体を鋳造して、ショット状のフェロニッケル鋳造片を得る、鋳造工程Ｓ５と、を含んでなるフェロニッケル鋳造片の製造において、フェロニッケル熔体中のケイ素（Ｓｉ）のクロム（Ｃｒ）に対する比率であるＳｉ／Ｃｒ品位を測定するＳｉ／Ｃｒ品位測定工程Ｓ２と、Ｓｉ／Ｃｒ品位の測定値に応じて決定される必要量のケイ素（Ｓｉ）含有剤をフェロニッケル熔体に添加して、フェロニッケル熔体のＳｉ／Ｃｒ品位を所定値以上に維持するＳｉ／Ｃｒ品位調整工程Ｓ３と、を行う、フェロニッケル鋳造片の黒色化抑制方法を行う。【選択図】図１
2020193362.tif 000002
【特許請求の範囲】
【請求項１】
ニッケル酸化鉱石を熔融炉で還元してフェロニッケル熔体を得る熔融還元工程と、
前記フェロニッケル熔体を鋳造して、ショット状のフェロニッケル鋳造片を得る、鋳造工程と、
を含んでなるフェロニッケル鋳造片の製造において、
前記フェロニッケル熔体中のケイ素（Ｓｉ）のクロム（Ｃｒ）に対する比率であるＳｉ／Ｃｒ品位を測定するＳｉ／Ｃｒ品位測定工程と、
前記Ｓｉ／Ｃｒ品位の測定値に応じて決定される必要量のケイ素（Ｓｉ）含有剤を前記フェロニッケル熔体に添加して、該フェロニッケル熔体のＳｉ／Ｃｒ品位を所定値以上に維持するＳｉ／Ｃｒ品位調整工程と、を行う、フェロニッケル鋳造片の黒色化抑制方法。
【請求項２】
前記所定値が０．２である、請求項１に記載のフェロニッケル鋳造片の黒色化抑制方法。
【請求項３】
請求項１又は２に記載の黒色化抑制方法を行うフェロニッケル鋳造片の製造方法であって、
前記熔融還元工程と、
前記Ｓｉ／Ｃｒ品位測定工程と、
前記Ｓｉ／Ｃｒ品位調整工程と、
前記鋳造工程と、を含んでなり、
前記鋳造工程においては、前記黒色化抑制方法が行われたフェロニッケル熔体を鋳造して、ショット状のフェロニッケルを得る、
フェロニッケル鋳造片の製造方法。
【請求項４】
前記熔融炉から排出される前記フェロニッケル熔体を複数回に分けて投入して次工程に運搬する取鍋に、必要量の前記ケイ素（Ｓｉ）含有剤を、前記フェロニッケル熔体の投入前に予め投入しておく、請求項３に記載のフェロニッケル鋳造片の製造方法。
【発明の詳細な説明】
【技術分野】
【０００１】
本発明は、ニッケル酸化鉱を原料とする鉄―ニッケル合金であるフェロニッケルをショット状に鋳造したフェロニッケル鋳造片の製造において、その表面の黒色化を抑制する「フェロニッケル鋳造片の黒色化抑制方法」、及び、当該方法の実施を伴う「フェロニッケル鋳造片の製造方法」に関する。
【背景技術】
【０００２】
フェロニッケルは、鉄とニッケルを主成分とする合金であり、ステンレス鋼及び特殊鋼の原料として用いられている。フェロニッケルは、ニッケル酸化鉱石を電気炉等で還元熔融する工程を経る乾式製錬方法により製造されることが一般的である（特許文献１参照）。
【０００３】
又、上記の乾式製錬によるフェロニッケルの製造において、還元熔融されたフェロニッケルは、必要に応じて更に脱硫工程等を経た後、多くの場合、鋳造工程によって鋳造されショット状（フレーク形状）のフェロニッケル鋳造片として出荷される。
【０００４】
従来、上記のようなフェロニッケル鋳造片の製造において、クロム酸化物の表面析出等により、その表面が黒色化してしまうことが問題となっていた。このような鉄系合金の変色を抑制することを企図する従来技術としては、金属材の表面に水系脱錆塗料を塗布して被膜を形成する技術等が知られている（特許文献２参照）。
【０００５】
例えば、特許文献２に記載されている技術を、フェロニッケル鋳造片の製造に適用する場合、鋳造後に行う工程として水系脱錆塗料を塗布する工程を新設する必要がある。しかしながら、フェロニッケル鋳造片の表面の黒色化は、大部分が鋳造工程の途中でフェロニッケル熔体が固体化する過程で生じる。このようにして黒色化してしまった鋳造片は実質的に製品化できないことから、特許文献２に記載されている上記技術は、フェロニッケル鋳造片の黒色化を抑制する手段としては不適である。又、仮に、鋳造後のフェロニッケル鋳造片の黒色化の進行をある程度は抑制する効果が期待できるとしても、ショット製品のように表面が平滑でないものについては、塗料の均一な塗布が困難であり、薬剤コストも膨大になってしまう。又、同塗料の塗布によってフェロニッケル鋳造片の製品規格を組成面において逸脱するリスクもある。
【先行技術文献】
【特許文献】
【０００６】
【特許文献１】特開２０１９−３９０４５号公報
【特許文献２】特開２０１５−７４７４３号公報
【発明の概要】
【発明が解決しようとする課題】
【０００７】
本発明は、上記状況に鑑みて開発された新規なプロセスであり、フェロニッケル鋳造片の製造において、その表面の黒色化を抑制する「フェロニッケル鋳造片の黒色化抑制方法」、及び、当該方法の実施により、黒色化が抑制されているフェロニッケル鋳造片を製造することができる「フェロニッケル鋳造片の製造方法」を提供することを目的とする。
【課題を解決するための手段】
【０００８】
本発明者らは、フェロニッケル鋳造片の製造プロセス全体を詳細に検討し、電気炉等の熔融炉から排出されたフェロニッケル熔体中のケイ素（Ｓｉ）のクロム（Ｃｒ）に対する比率に着目し、これを最適化することにより、上記課題を解決できることを見出し、本発明を完成するに至った。本発明は、具体的には、以下のものを提供する。
【０００９】
（１）  ニッケル酸化鉱石を熔融炉で還元してフェロニッケル熔体を得る熔融還元工程と、前記フェロニッケル熔体を鋳造して、ショット状のフェロニッケル鋳造片を得る、鋳造工程と、を含んでなるフェロニッケル鋳造片の製造において、前記フェロニッケル熔体中のケイ素（Ｓｉ）のクロム（Ｃｒ）に対する比率であるＳｉ／Ｃｒ品位を測定するＳｉ／Ｃｒ品位測定工程と、前記Ｓｉ／Ｃｒ品位の測定値に応じて決定される、必要量のケイ素（Ｓｉ）含有剤を前記フェロニッケル熔体に添加して、該フェロニッケル熔体のＳｉ／Ｃｒ品位を所定値以上に維持するＳｉ／Ｃｒ品位調整工程と、を行う、フェロニッケル鋳造片の黒色化抑制方法。
【００１０】
（１）の発明、即ち、「フェロニッケル鋳造片の黒色化抑制方法」によれば、フェロニッケル鋳造片の製造において、従来、着目されることのなかったフェロニッケル熔体の「Ｓｉ／Ｃｒ品位」を、鋳造工程前の段階で最適化することにより、鋳造工程後に得られるフェロニッケル鋳造片の表面の黒色化を抑制又は防止することができる。尚、従来のフェロニッケル鋳造片の製造においては、フェロニッケル熔体の段階では最早組成の調整をすることができなかった。よって、フェロニッケル鋳造片の表面の黒色化を防止するためには、上流工程である熔融還元工程の反応条件を制御することが必要であった。しかしながら、同工程を行う電気炉等の内部での反応は原料組成や操業条件によって影響を受けるため、反応条件の最適化調整は極めて困難である。これに対して、本発明の黒色化抑制方法は、電気炉等から排出された後のフェロニッケル熔体の組成に応じて添加剤を添加する方法であるため、高い水準での製品の品質管理を容易に行うことができる。
【００１１】
（２）  前記所定値が０．２である、（１）に記載のフェロニッケル鋳造片の黒色化抑制方法。
【００１２】
（２）の発明によれば、一般的なフェロニッケル鋳造片の製造条件の下で、（１）の発明の奏する上記効果を享受して、より高い精度でフェロニッケル鋳造片の黒色化を防止することができる。
【００１３】
（３）  （１）又は（２）に記載の黒色化抑制方法を行うフェロニッケル鋳造片の製造方法であって、前記熔融還元工程と、前記Ｓｉ／Ｃｒ品位測定工程と、前記Ｓｉ／Ｃｒ品位調整工程と、前記鋳造工程と、を含んでなり、前記鋳造工程においては、前記黒色化抑制方法が行われたフェロニッケル熔体を鋳造して、ショット状のフェロニッケルを得る、フェロニッケル鋳造片の製造方法。
【００１４】
（３）の「フェロニッケル鋳造片の製造方法」は、上流側の工程での条件変更を要せず、鋳造工程の直前までの段階での添加剤の添加処理のみによって、（１）又は（２）に記載の黒色化抑制方法の奏する上記効果を享受することができる製造方法である。従来、フェロニッケル鋳造片の製造において、表面が黒色化した不良品は系内の上流工程に繰り返す以外の対処方法がなかったが、（３）の「フェロニッケル鋳造片の製造方法」によれば、フェロニッケル鋳造片の製造中におけるフェロニッケル熔体中の「Ｓｉ／Ｃｒ品位」の突発的な変動にも機動的に対応して、フェロニッケル鋳造片の表面の黒色化による不良品の発生を最小限に抑制することができる。
【００１５】
（４）  前記熔融炉から排出される前記フェロニッケル熔体を複数回に分けて投入して次工程に運搬する取鍋に、必要量の前記ケイ素（Ｓｉ）含有剤を、前記フェロニッケル熔体の投入前に予め投入しておく、（３）に記載のフェロニッケル鋳造片の製造方法。
【００１６】
（４）の発明によれば、（３）の「フェロニッケル鋳造片の製造方法」によるフェロニッケル鋳造片の製造の生産性を更に向上させることができる。
【発明の効果】
【００１７】
本発明によれば、フェロニッケル鋳造片の製造において、その表面の黒色化を抑制する「フェロニッケル鋳造片の黒色化抑制方法」、及び、当該方法の実施により、黒色化が抑制されているフェロニッケル鋳造片を製造することができる「フェロニッケル鋳造片の製造方法」を提供することができる。
【図面の簡単な説明】
【００１８】
【図１】ニッケル酸化鉱の製造方法の流れの一例を示す工程図である。
【発明を実施するための形態】
【００１９】
以下、本発明の具体的な実施形態について、図面を参照しながら詳細に説明する。なお、本発明は、以下の実施形態に限定されるものではなく、本発明の要旨を変更しない範囲で種々の変更が可能である。
【００２０】
＜フェロニッケル鋳造片の製造方法＞
フェロニッケル鋳造片は、ニッケル酸化鉱石を熔融炉で還元する熔融還元工程と、還元されたフェロニッケル熔体をショット状に鋳造する鋳造工程と、を含んで構成される製造方法により製造されることが一般的である。本発明の「フェロニッケル鋳造片の製造方法」は、このような従来の製造過程において、本発明の「フェロニッケル鋳造片の黒色化抑制方法」を、更に必須の処理工程として行うことを特徴とする製造方法である。
【００２１】
本発明の「フェロニッケル鋳造片の製造方法」の基本的な流れは、図１に示す通りである。又、本発明の「フェロニッケル鋳造片の黒色化抑制方法」は、図１に示す「Ｓｉ／Ｃｒ品位測定工程Ｓ２」及び「Ｓｉ／Ｃｒ品位調整工程Ｓ３」の２つの工程を一連の処理として行うプロセスである。つまり、本発明の「フェロニッケル鋳造片の製造方法」においては、熔融還元工程Ｓ１と、鋳造工程Ｓ５と、を必須の工程し、更に熔融還元工程Ｓ１を行った後、鋳造工程Ｓ５を行う前の段階において、上記の「フェロニッケル鋳造片の黒色化抑制方法」、即ち、「Ｓｉ／Ｃｒ品位測定工程Ｓ２」及び「Ｓｉ／Ｃｒ品位調整工程Ｓ３」の２つの工程が必須の工程として行われる。
【００２２】
尚、本発明の製造方法によりフェロニッケルの鋳造片を製造する場合も、従来の一般的な製造方法による場合と同様、原料のニッケル酸化鉱石について、熔融還元工程Ｓ１への投入前に、予め、乾燥工程や焼成及び部分還元工程等の予備的処理（図示せず）を行うことが好ましい。又、熔融還元工程Ｓ１で得たフェロニッケル熔体について、要求される製品スペックに応じた脱硫処理を行う脱硫工程Ｓ４を、鋳造工程Ｓ５に投入する前に、予め、行うことが好ましい。
【００２３】
［熔融還元工程］
熔融還元工程Ｓ１は、原料鉱石を電気炉等の還元炉内で熔融還元し、フェロニッケル（メタル）とスラグとを生成させる工程である。この工程で産出されるフェロニッケル熔体は、鉄を主成分とし、炭素質還元剤の設定量に応じて１６質量％〜２５重量％程度の品位でニッケルを含有する。又、フェロニッケル熔体とは別に産出されるスラグは、原料鉱石中の酸化鉄の大部分と二酸化ケイ素及び酸化マグネシウムとを含有し、鉄鋼の焼結工程における成分調整用マグネシア熔剤や、コンクリート用細骨材、土木工事用資材等として利用される。
【００２４】
［Ｓｉ／Ｃｒ品位測定工程］
本発明の「フェロニッケル鋳造片の黒色化抑制方法」の必須の工程の一つであるＳｉ／Ｃｒ品位測定工程Ｓ２は、熔融還元工程Ｓ１で得たフェロニッケル熔体中の「Ｓｉ／Ｃｒ品位」を測定する工程である。本明細書における「Ｓｉ／Ｃｒ品位」とは、ケイ素（Ｓｉ）のクロム（Ｃｒ）に対する比率（重量比）である。このＳｉ／Ｃｒ品位の測定方法は、特に限定されず、従来公知の各種方法によることができる。例えば、熔融フェロニッケルを、蛍光Ｘ線分析方法に付すことにより、この工程を行うことができる。
【００２５】
［Ｓｉ／Ｃｒ品位調整工程］
Ｓｉ／Ｃｒ品位調整工程Ｓ３は、ケイ素（Ｓｉ）含有剤を、フェロニッケル熔体に添加する工程である。ケイ素（Ｓｉ）含有剤の添加量は、Ｓｉ／Ｃｒ品位測定工程Ｓ２において測定したフェロニッケル熔体の「Ｓｉ／Ｃｒ品位」の測定値に応じて決定される。Ｓｉ／Ｃｒ品位調整工程Ｓ３においてフェロニッケル熔体に添加されるケイ素（Ｓｉ）含有剤の添加量は、詳しくは、同剤添加後のフェロニッケル熔体の「Ｓｉ／Ｃｒ品位」が「所定値」以上となるように決定される。ケイ素（Ｓｉ）含有剤として、例えば、フェロシリコンを好ましく用いることができる。
【００２６】
Ｓｉ／Ｃｒ品位調整工程Ｓ３におけるケイ素（Ｓｉ）含有剤の添加量を決定するための指標とする上記の「所定値」、即ち、Ｓｉ／Ｃｒ品位調整工程Ｓ３において維持されるべきフェロニッケル熔体のＳｉ／Ｃｒ品位は、一般的な基準として０．２である。鋳造工程Ｓ５に投入されるフェロニッケル熔体のＳｉ／Ｃｒ品位が０．２未満である場合に、ケイ素（Ｓｉ）含有剤を添加し、添加後のＳｉ／Ｃｒ品位を０．２以上に保持することにより、フェロニッケル鋳造体の表面の黒色化を十分に抑制することができることが本発明者らの研究により解明されている。
【００２７】
尚、Ｓｉ／Ｃｒ品位調整工程Ｓ３を行うタイミング、即ち、フェロニッケル熔体にケイ素（Ｓｉ）含有剤を添加するタイミングは、熔融還元工程Ｓ１においてフェロニッケル熔体が電気炉等から排出された直後の段階以降、次の工程を行う直前までの段階の間の何れかのタイミングであればよい。例えば、鋳造工程Ｓ５に先行して脱硫工程Ｓ４が行われる場合であれば、熔融還元工程Ｓ１終了後、脱硫工程Ｓ４の開始前の何れかのタイミングで行うことができる。
【００２８】
ここで、電気炉等から排出されるフェロニッケル熔体は、通常、複数回に分けて取鍋で次工程に移送される。例えば、第１回目の移送を行う最初の取鍋においては、Ｓｉ／Ｃｒ品位を予め把握することは困難であっても、電気炉から最初に排出されたフェロニッケル熔体のＳｉ及びＣｒ品位を測定してＳｉ／Ｃｒ品位を把握し、必要なケイ素（Ｓｉ）含有剤添加量を算出して、この算出時以降に電気炉から排出されるフェロニッケル熔体を受け取る取鍋に、必要量のケイ素（Ｓｉ）含有剤を予め投入しておく態様でケイ素（Ｓｉ）含有剤の添加を行う実施態様を、Ｓｉ／Ｃｒ品位調整工程Ｓ３の、より好ましい実施態様として例示することができる。これにより、上述の通り、ケイ素（Ｓｉ）含有剤添加のための作業時間を短縮してフェロニッケル鋳造片の製造の生産性をより向上させることができる。
【００２９】
［鋳造工程］
鋳造工程Ｓ５は、フェロニッケル熔体を、ショット状（フレーク形状）のフェロニッケル鋳造体に鋳造する工程である。ショット状のフェロニッケル鋳造体は、例えば、フェロニッケル熔体を、冷却水が収容された水槽の中央に水面より高い位置に設けられた円盤に注湯し、この円盤を回転させることでフェロニッケル熔体をショット状に飛散させ、水槽内の冷却水中に落下させて冷却させることによって得ることができる。
【００３０】
［その他の工程］
上述の通り、本発明の製造方法によりフェロニッケル鋳造片を製造する場合も、従来の一般的な製造方法による場合と同様、その他の工程として、熔融還元工程Ｓ１に先行する工程として、「乾燥工程」、「焼成及び部分還元工程」を、鋳造工程Ｓ５に先行して脱硫工程Ｓ４を行うことが好ましい。
【００３１】
（乾燥工程）
乾燥工程では、所定の調合比率となるように原料鉱石を配合した後、ロータリーキルン等の加熱炉を用いて乾燥処理を施し、原料鉱石に含まれる付着水分（３５質量％〜４５質量％）の一部を除去する。例えば、原料鉱石に含まれる付着水分を２５質量％〜３５質量％程度の割合とする。
【００３２】
（焼成及び部分還元工程）
乾燥工程で乾燥させた原料鉱石に対して炭素質還元剤（石炭）と必要に応じて熔剤とを添加し、ロータリーキルン等の加熱炉に投入し、８００℃〜９００℃程度の焼成温度で焼成することによって、その鉱石に残存する水分（付着水、結晶水分）を完全に除去するとともに部分還元した焼鉱を生成させる。これらの工程が、「熔融還元工程Ｓ１」に先行して行われる場合には、このようにして生成された焼鉱が、「熔融還元工程Ｓ１」に投入される。
【００３３】
（脱硫工程）
「熔融還元工程Ｓ１」にて得られたフェロニッケル熔体は、製品スペックにより脱硫処理が必要とされる場合には、脱硫工程Ｓ４に移され、取鍋等を用いた機械式撹拌装置又は電気誘導式撹拌装置による脱硫処理が行われる。具体的には、脱硫工程Ｓ４においては、フェロニッケル熔体に対してカルシウムカーバイド等の脱硫剤を添加して撹拌することで、フェロニッケル熔体中の硫黄を、硫化カルシウム（ＣａＳ）としてスラグ中に固定して分離除去する。
【００３４】
＜フェロニッケル鋳造片の黒色化抑制方法＞
本発明の「フェロニッケル鋳造片の黒色化抑制方法」は、熔融還元工程Ｓ１と鋳造工程Ｓ５とを少なくとも含んでなるフェロニッケル鋳造片の製造方法の流れの中で、この方法を更に行うことにより、フェロニッケル鋳造片の黒色化を有意に抑制又は防止することができる方法である。
【００３５】
この「フェロニッケル鋳造片の黒色化抑制方法」は、具体的には、Ｓｉ／Ｃｒ品位測定工程Ｓ２及びＳｉ／Ｃｒ品位調整工程Ｓ３とからなる中間処理工程であり、フェロニッケル鋳造片の製造方法における熔融還元工程Ｓ１の完了後、鋳造工程Ｓ５の開始前に行われる。
【００３６】
ここで、従来の一般的なフェロニッケル鋳造片の製造において、熔融還元工程Ｓ１を経たフェロニッケル熔体中のＳｉ品位は、１〜３％程度に制御されているが、熔融還元工程を行う電気炉等の操業条件の変化により、このＳｉ品位は変動し、１％以下となることもある。このようにＳｉ品位が低下した時にフェロニッケル鋳造片の黒色化が発生しやすいことは従来も知られていた。しかしながら、この黒色化は、Ｓｉ品位が低いとき（目安として１％以下程度であるとき）に必ず発生しているわけではなかった。本発明者らは、研究を重ね、フェロニッケル中の「Ｓｉ品位」ではなく、「Ｃｒ品位とＳｉ品位の関係性」に新たに着目し、その結果、「Ｓｉ／Ｃｒ品位」の変動と上記の黒色化の間に強い相関が存在することに気づき、又、より具体的には、「Ｓｉ／Ｃｒ品位」が０．２未満である場合に、上記の黒色化がより高い頻度で発生することを解明した。
【００３７】
フェロニッケル鋳造片の製造に際して、熔融還元工程Ｓ１の実施後、鋳造工程Ｓ５の実施前に、Ｓｉ／Ｃｒ品位測定工程Ｓ２及びＳｉ／Ｃｒ品位調整工程Ｓ３を行う「フェロニッケル鋳造片の黒色化抑制方法」は、上記の新たな知見に基づいて開発された新規なプロセスである。
【実施例】
【００３８】
以下、試験操業による実施例を示して本発明をより具体的に説明するが、本発明は以下の実施例に何ら限定されるものではない。
【００３９】
（試験操業の実施条件）
熔融還元工程を電気炉で行いフェロニッケル熔体を取鍋に受け入れて分離処理を行った後にフェロニッケル熔体をショット状に鋳造する鋳造工程を引き続き行う操業を試験操業として行った。電気炉から排出可能なフェロニッケル熔体の量は、取鍋で移送できる量の１８倍であり、電気炉から全てのフェロニッケル熔体を抜き出すための取鍋での移送回数は１８回である。その後、改めて電気炉にフェロニッケル熔体を滞留させ、同様の操業を更に２回、計３回行った。取鍋での移送回数は合計で５４回（＝５４ロット）となった。
第１回〜第３回の各回の操業において、第１ロットのフェロニッケル熔体を分析してＳｉ／Ｃｒ品位を把握した。分析方法は蛍光Ｘ線分析方法であり、第１ロットのフェロニッケル熔体が鋳造工程に到達する前、及び、第３ロットのフェロニッケル熔体を取鍋に受け入れる前に測定結果及びＳｉ／Ｃｒ品位を把握することができた。
【００４０】
（第１回目操業：比較例）
第１回目操業において、全１８ロットのＳｉ／Ｃｒ品位は０．１８〜０．２０の間で安定していた。
第１回目操業の１８ロットには、ケイ素（Ｓｉ）含有剤を添加しなかった。
その結果、１８ロット中１１ロットにおいて、フェロニッケル鋳造片の表面の黒色化が発生した。
【００４１】
（第２回目操業：参考例）
第２回目操業において、全１８ロットのＳｉ／Ｃｒ品位は０．２２〜０．２４の間で安定していた。
第２回目操業の１８ロットにも、ケイ素（Ｓｉ）含有剤を添加しなかった。
その結果、１８ロット中、全てのロットにおいて、フェロニッケル鋳造片の表面の黒色化は発生しなかった。
【００４２】
（第３回目操業（第１ロット〜第２ロット）：実施例１）
第３回目操業において、全１８ロットのＳｉ／Ｃｒ品位は０．１６〜０．１８の間で安定していた。
第３回目操業の第１ロット及び第２ロットに対して、電気炉から取鍋（容量３０ｔ）内へのフェロニッケル熔体の排出時に、フェロシリコン（Ｓｉ品位７５％）を上記取鍋内中のフェロニッケル熔体に添加した。添加量は、当該フェロニッケル熔体のＳｉ／Ｃｒ品位が０．２０となるように、添加量８〜１０ｋｇの間で調整した。
その結果、この第３回目操業の第１ロット及び第２ロットにおいて、フェロニッケル鋳造片の表面の黒色化は発生しなかった。但し、ケイ素（Ｓｉ）含有剤を添加する作業時間が必要だったため、通常のフローに２分間の遅延が発生した。
【００４３】
（第３回目操業（第３ロット〜第１８ロット）：実施例２）
第３回目操業の第３ロット〜第１８ロットに対して、電気炉から取鍋内へのフェロニッケル熔体の排出前に、取鍋内に予め所定量のケイ素（Ｓｉ）含有剤（フェロシリコン）を投入しておく方法により、ケイ素（Ｓｉ）含有剤をフェロニッケル熔体に添加した。ケイ素（Ｓｉ）含有剤の添加量は、フェロニッケル熔体のＳｉ／Ｃｒ品位が０．２１となるような量を算出して決定した。
その結果、この第３回目操業の第３ロット〜第１８ロットにおいて、フェロニッケル鋳造片の表面の黒色化は発生しなかった。鋳造片表面の黒色化は発生しなかった。又、ケイ素（Ｓｉ）含有剤投入のための作業は取鍋準備中に終了しており、通常のフローを停滞させることはなかった。
【００４４】
参考例と比較例との結果の対比から、フェロニッケル熔体中のＳｉ／Ｃｒ品位が０．２未満である場合に、フェロニッケル鋳造片の表面の黒色化が発生しやすいことが分かる。そして、実施例１及び２の結果から、本発明を適用することにより、フェロニッケル鋳造片の黒色化を有意に抑制することができることが分かる。
【符号の説明】
【００４５】
Ｓ１    熔融還元工程
Ｓ２    Ｓｉ／Ｃｒ品位測定工程
Ｓ３    Ｓｉ／Ｃｒ品位調整工程
Ｓ４    脱硫工程
Ｓ５    鋳造工程
【図１】
2020193362.tif 000003